СПОСОБЫ ИЗВЛЕЧЕНИЯ РЕДКОЗЕМЕЛЬНЫХ ЭЛЕМЕНТОВ ИЗ РАЗЛИЧНЫХ РУД

1. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по существу селективное удаление указанного иона первого металла из указанного продукта выщелачивания, с получением тем самым композиции, содержащей указанный ион второго металла и указанный по меньшей мере один редкоземельный элемент и/или указанный по меньшей мере один редкий металл, выбранный из In, Zr, Li и Ga;
по существу селективное по меньшей мере частичное удаление указанного иона второго металла из указанной композиции, с получением тем самым щелока, содержащего указанный по меньшей мере один редкоземельный элемент и/или указанный по меньшей мере один редкий металл, выбранный из In, Zr, Li и Ga;
3
3
по существу селективное удаление указанного по меньшей мере одного редкоземельного элемента и/или по меньшей мере одного редкого металла, выбранного из In, Zr, Li и Ga, из указанного щелока, где указанный щелок содержит GaCl и подвергается реакционному взаимодействию с первым экстрагирующим агентом для того, чтобы по существу селективно экстрагировать из него GaCl, с получением тем самым раствора, не содержащего Ga, и раствора экстрагированного галлия, и отделение указанных растворов один от другого.
2. Способ по п. 1, в котором указанный ион первого металла по существу селективно удаляют из указанного продукта выщелачивания посредством по существу селективного осаждения его из указанного продукта выщелачивания и удаления из него осадка посредством выполнения разделения твердой фазы и жидкости.
3
3. Способ по п. 1, в котором указанный ион первого металла является по меньшей мере одним ионом алюминия и по существу селективно удаляется из указанного продукта выщелачивания посредством по существу селективного осаждения его в форме AlCl и удаления его из продукта выщелачивания посредством выполнения разделения твердой фазы и жидкости.
4. Способ по любому из пп. 1-3, в котором указанная композиция содержит HCl, указанный ион второго металла и указанный по меньшей мере один редкоземельный элемент и/или указанный по меньшей мере один редкий металл, выбранный из In, Zr, Li и Ga.
2
3
2
3
5. Способ по любому из пп. 1-3, в котором указанный ион второго металла является по меньшей мере одним ионом железа и по существу селективно удаляется из указанной композиции посредством выполнения гидролиза, так чтобы преобразовать указанный по меньшей мере один ион железа в FeO, и удаления указанного осажденного FeO из указанной композиции посредством выполнения разделения твердой фазы и жидкости, с получением тем самым указанного щелока, содержащего указанный по меньшей мере один редкоземельный элемент и/или указанный по меньшей мере один редкий металл, выбранный из In, Zr, Li и Ga.
3+
3+
2+
2+
2
6. Способ по п. 5, в котором указанный по меньшей мере один ион железа является Fe и по существу селективно частично удаляется из указанной композиции, и в котором указанную композицию дополнительно обрабатывают восстановителем, так чтобы преобразовать Fe в Fe, и затем Fe, в форме FeCl, удаляют из указанный композиции посредством выполнения разделения твердой фазы и жидкости, с получением тем самым указанного щелока, содержащего указанный по меньшей мере один редкоземельный элемент и/или указанный по меньшей мере один редкий металл, выбранный из In, Zr, Li и Ga.
7. Способ по любому из пп. 1-3 и 6, в котором указанный по меньшей мере один редкоземельный элемент и/или указанный по меньшей мере один редкий металл, выбранный из In, Zr, Li и Ga, по существу селективно осаждают, экстрагируют и/или отделяют от указанного щелока посредством жидкостной экстракции.
8. Способ по любому из пп. 1-3, в котором указанный по меньшей мере один редкоземельный элемент и/или указанный по меньшей мере один редкий металл, выбранный из In, Zr, Li и Ga, экстрагируют из указанного щелока посредством жидкостной экстракции.
9. Способ по любому из пп. 1-3, в котором указанный по меньшей мере один редкоземельный элемент и/или указанный по меньшей мере один редкий металл, выбранный из In, Zr, Li и Ga, извлекают из указанного щелока посредством жидкостной экстракции.
10. Способ по п. 7, в котором указанную жидкостную экстракцию выполняют с использованием по меньшей мере одного агента из ди-(2-этилгексил)фосфорной кислоты и моно(2-этилгексил)2-этилгексилфосфоната.
11. Способ по п. 7, в котором указанную жидкостную экстракцию выполняют с использованием ди-(2-этилгексил)фосфорной кислоты.
12. Способ по п. 7, в котором указанную жидкостную экстракцию выполняют с использованием бис(2,4,4-триметилпентил)монотиофосфиновой кислоты.
13. Способ по п. 7, в котором указанную жидкостную экстракцию выполняют с использованием алкилфосфата.
14. Способ по п. 7, в котором указанную жидкостную экстракцию выполняют с использованием трибутилфосфата.
15. Способ по п. 7, в котором указанную жидкостную экстракцию выполняют с использованием октилфенилфосфата.
16. Способ по п. 7, в котором указанную жидкостную экстракцию выполняют с использованием моно-2-этилгексилового эфира 2-этилгексилфосфоновой кислоты и толуола.
17. Способ по п. 1, в котором указанный первый экстрагирующий агент является октилфенилфосфатом или моно-2-этилгексиловым эфиром 2-этилгексилфосфоновой кислоты и толуолом.
18. Способ по п. 1, в котором указанный первый экстрагирующий агент является трибутилфосфатом.
3
2
3
19. Способ по любому из пп. 1-3, 6, 10-18, в котором указанный экстрагированный GaCl затем осаждают и после этого преобразуют в GaO.
20. Способ по любому из пп. 1-3, 6, 10-18, в котором раствор, не содержащий Ga, затем подвергают реакционному взаимодействию с другим экстрагирующим агентом для того, чтобы по существу селективно экстрагировать из него церий, посредством чего получают раствор, не содержащий Ce, и раствор экстрагированного церия и отделяют указанные растворы один от другого.
3
21. Способ по п. 20, в котором указанный церий в указанном растворе, не содержащем Ga, находится в форме CeCl.
22. Способ по п. 20, в котором указанный другой экстрагирующий агент является трибутилфосфатом, ди-изоамилметилфосфонатом, ди-(2-этилгексил)фосфорной кислотой или 7-(4-этил-1-метилоктил)-8-гидроксихинолином.
2
23. Способ по п. 20, дополнительно включающий преобразование указанного экстрагированного церия в CeO.
24. Способ по п. 20, дополнительно включающий реагирование раствора, не содержащего Ce, с дополнительным экстрагирующим агентом для того, чтобы по существу селективно экстрагировать из него скандий, с получением посредством чего раствора, не содержащего Sc, и раствора экстрагированного скандия, и отделения указанных растворов один от другого.
3
25. Способ по п. 24, в котором указанный скандий в указанном растворе, не содержащем Ce, находится в форме ScCl.
26. Способ по п. 24, в котором указанный дополнительный экстрагирующий агент является ди-(2-этилгексил)фосфорной кислотой или ди-(2-этилгексил)фосфиновой кислотой.
2
3
27. Способ по любому из пп. 24-26, дополнительно включающий превращение указанного экстрагированного скандия в ScO.
2
3
28. Способ по п. 27, в котором указанный экстрагированный скандий превращают в ScO посредством NaOH.
29. Способ по любому из пп. 24-26, и 28, дополнительно включающий реагирование раствора, не содержащего Sc, с еще одним дополнительным экстрагирующим агентом для того, чтобы по существу селективно экстрагировать самарий, европий или их смесь, посредством чего получают раствор, не содержащий Sm, и/или раствор, не содержащий Eu, и раствор экстрагированного самария и/или европия, и отделение указанных растворов один от другого.
30. Способ по п. 26, в котором указанный еще один дополнительный экстрагирующий агент выбирают из бис(2,4,4-триметилпентил)фосфиновой кислоты и ди-(2-этилгексил)фосфорной кислоты.
31. Способ по п. 29, дополнительно включающий реагирование раствора, не содержащего Sm, и/или раствора, не содержащего Eu, с еще одним другим экстрагирующим агентом для того, чтобы по существу селективно экстрагировать гадолиний, посредством чего получают раствор, не содержащий Gd, и раствор экстрагированного гадолиния, и отделение указанных растворов один от другого.
32. Способ по п. 31, в котором указанный еще один другой экстрагирующий агент является 8-гидроксихинолином.
33. Способ по п. 31 или 32, дополнительно включающий реагирование раствора, не содержащего Gd, с еще одним другим
экстрагирующим агентом для того, чтобы по существу селективно экстрагировать иттрий, посредством чего получают раствор, не содержащий Y, и раствор экстрагированного иттрия, и отделение указанных растворов один от другого.
34. Способ по п. 33, в котором указанный еще один другой экстрагирующий агент является (2-этилгексил)фосфоновой кислотой.
35. Способ по п. 33, в котором указанный еще один другой экстрагирующий агент является ди-(2-этилгексил)фосфоновой кислотой.
36. Способ по п. 33, дополнительно включающий реагирование раствора, не содержащего Y, с еще одним другим экстрагирующим агентом для того, чтобы по существу селективно экстрагировать диспрозий и/или эрбий, посредством чего получают раствор, не содержащий Dy, и/или раствор, не содержащий Er, и раствор экстрагированного диспрозия и/или эрбия, и отделение указанных растворов один от другого.
37. Способ по п. 1, в котором указанный первый экстрагирующий агент является трибутилфосфатом в керосине.
38. Способ по любому из пп. 1-3, 6, 10-18, 21-26, 28, 30-32, 34-37, в котором указанный раствор, не содержащий Ga, подвергают реакционному взаимодействию с осаждающим агентом для осаждения по меньшей мере одного редкоземельного элемента, присутствующего в указанном растворе, не содержащем Ga, с получением тем самым осадка, содержащего указанный по меньшей мере один редкоземельный элемент, и извлекают указанный осадок посредством разделения твердой фазы и жидкости.
39. Способ по п. 38, дополнительно включающий выщелачивание
указанного осадка по меньшей мере одной кислотой, так чтобы получить раствор от выщелачивания, содержащий указанный по меньшей мере один редкоземельный элемент.
40. Способ по п. 39, в котором указанной кислотой является HCl.
41. Способ по любому из пп. 38, в котором указанный раствор от выщелачивания подвергают реакционному взаимодействию со вторым экстрагирующим агентом, так чтобы по существу селективно экстрагировать первую группу редкоземельных элементов, посредством чего получают раствор, содержащий указанные экстрагированные редкоземельные элементы указанной первой группы, и рафинат, содержащий вторую группу редкоземельных элементов, и отделяют указанный раствор от указанного рафината.
42. Способ по п. 41, в котором указанная первая группа содержит иттрий и скандий.
43. Способ по п. 41 или 42, в котором указанная вторая группа содержит церий, неодим, европий и празеодим.
44. Способ по п. 41 или 42, в котором указанный второй экстрагирующий агент выбирают из ди-(2-этилгексил)фосфорной кислоты и моно-2-этилгексилового эфира 2-этилгексилфосфоновой кислоты.
45. Способ по п. 41 или 42, дополнительно включающий реагирование указанного раствора, содержащего указанные экстрагированные редкоземельные элементы указанной первой группы, с HCl по меньшей мере один раз, так чтобы удалить из него примеси.
46. Способ по п. 41 или 42, дополнительно включающий
реэкстракцию указанного раствора, содержащего указанные экстрагированные редкоземельные элементы указанной первой группы, с помощью кислоты для того, чтобы получить щелок от реэкстракции первой группы.
47. Способ по п. 46, в котором указанной кислотой является HCl.
48. Способ по п. 46, дополнительно включающий повторение по меньшей мере один раз указанной экстракции с помощью указанного второго экстрагирующего агента.
49. Способ по п. 46, в котором указанный щелок от реэкстракции первой группы подвергают реакционному взаимодействию с третьим экстрагирующим агентом, так чтобы по существу селективно экстрагировать по меньшей мере один элемент из скандия, эрбия и диспрозия из указанного щелока от реэкстракции первой группы, посредством чего получают раствор, содержащий указанный по меньшей мере один экстрагированный элемент из скандия, эрбия и диспрозия, и рафинат иттрия, и отделяют указанный раствор от указанного рафината.
50. Способ по п. 49, в котором указанный третий экстрагирующий агент является трибутилфосфатом.
51. Способ по п. 49 или 50, дополнительно включающий реэкстракцию указанного раствора, содержащего раствор указанного экстрагированного по меньшей мере одного элемента из скандия, эрбия и диспрозия, кислотой для того, чтобы получить другой щелок от реэкстракции первой группы.
52. Способ по п. 51, в котором указанной кислотой является HCl.
53. Способ по п. 51, в котором указанный другой щелок от реэкстракции первой группы подвергают реакционному взаимодействию с четвертым экстрагирующим агентом, так чтобы по существу селективно экстрагировать эрбий и диспрозий из указанного другого щелока от реэкстракции первой группы, посредством чего получают раствор, содержащий указанные экстрагированные эрбий и диспрозий, и рафинат скандия, и отделяют указанный раствор от указанного рафината.
54. Способ по п. 48 или 49, в котором указанный другой щелок от реэкстракции первой группы подвергают реакционному взаимодействию с четвертым экстрагирующим агентом, так чтобы по существу селективно экстрагировать скандий из указанного другого щелока от реэкстракции первой группы, посредством чего получают раствор, содержащий указанный экстрагированный скандий, и рафинат, содержащий эрбий и диспрозий, и отделяют указанный раствор от указанного рафината.
55. Способ по любому из пп. 1-3, 6, 10-18, в котором указанный по меньшей мере один редкоземельный элемент по существу селективно осаждают, экстрагируют и/или отделяют посредством адсорбции на активированном угле, необязательно модифицированном трибутилфосфатом, или на полиэфируретановой пене (PUF).
56. Способ по п. 1, в котором указанный по меньшей мере один редкоземельный элемент по существу селективно удаляют посредством жидкостной экстракции.
57. Способ по п. 56, в котором указанную жидкостную экстракцию выполняют с использованием экстрагирующего агента.
58. Способ по п. 57, в котором указанный экстрагирующий агент выбирают из ди-(2-этилгексил)фосфорной кислоты, моно(2-этилгексил)2-этилгексилфосфоната, бис(2,4,4-триметилпентил)монотиофосфиновой кислоты), октилфенилфосфата (OPAP), моно-2-этилгексилового эфира 2-этилгексилфосфоновой кислоты, трибутилфосфата, ди-изоамилметилфосфоната, 7-(4-этил-1-метилоктил)-8-гидроксихинолина, ди-(2-этилгексил)фосфиновой кислоты, бис(2,4,4-триметилпентил)фосфиновой кислоты, 8-гидроксихинолина и (2-этилгексил)фосфоновой кислоты.
59. Способ по п. 57, в котором указанный экстрагирующий агент выбирают из диэтилентриаминпентауксусной кислоты, этилендиаминтетрауксусной кислоты, 1,4,7,10-тетраазациклододекан-1,4,7,10-тетрауксусной кислоты и бис(2,4,4-триметилпентил)монотиофосфиновой кислоты.
60. Способ по пп. 56-59, в котором указанный по меньшей мере один редкоземельный элемент выбирают из скандия, галлия, иттрия, лантана, церия, празеодима, неодима, прометия, самария, европия, гадолиния, диспрозия, эрбия, и иттербия.
61. Способ по пп. 56-59, в котором указанный по меньшей мере один редкоземельный элемент выбирают из скандия, галлия, иттрия, лантана, церия, празеодима, неодима, прометия, самария, европия, гадолиния и диспрозия.
62. Способ по пп. 56-59, в котором указанный по меньшей мере один редкоземельный элемент выбирают из скандия, галлия, иттрия и церия.
63. Способ по пп. 56-59, в котором указанный по меньшей мере один редкоземельный элемент выбирают из скандия, галлия и иттрия.
64. Способ по любому из пп. 1-3, 6, в котором указанный по меньшей мере один редкоземельный элемент выбирают из скандия, галлия, иттрия и церия, и указанный по меньшей мере один редкий металл, выбранный из In, Zr, Li и Ga, является галлием.
65. Способ по любому из пп. 1-3, 6, в котором указанный по меньшей мере один редкоземельный элемент является церием.
66. Способ по любому из пп. 1-3, 6, в котором указанный по меньшей мере один редкоземельный элемент является скандием.
3
3
3
6
3-
67. Способ по п. 66, в котором указанный скандий осаждают в форме Sc(OH), ScCl, ScF и/или [ScF] или их гидратов.
3
68. Способ по п. 66, в котором указанный скандий осаждают в форме Sc(OH) или его гидратов.
69. Способ по п. 67 или 68, в котором указанный скандий осаждают при pH от примерно 7 до примерно 9.
70. Способ по п. 67 или 68, в котором указанный скандий осаждают при pH от примерно 7 до примерно 8.
71. Способ по п. 68, в котором указанный скандий осаждают из раствора, образованного во время выполнения указанного способа, или в котором указанный скандий осаждают из побочного продукта, образованного во время выполнения указанного способа.
3
72. Способ по п. 71, в котором указанный скандий осаждают с использованием HNO.
73. Способ по любому из пп. 1-3, 6, 10-18, в котором указанный по меньшей мере один редкоземельный элемент по существу селективно осаждают, экстрагируют и/или отделяют посредством по меньшей мере одной технологии, выбранной из
технологии с применением ионообменной смолы, экстракции посредством растворителя(ей) и адсорбции.
74. Способ по любому из пп. 1-3, 6, 10-18, в котором указанный по меньшей мере один редкоземельный элемент по существу селективно осаждают, экстрагируют и/или отделяют посредством ионообменной смолы.
75. Способ по любому из пп. 1-3, 6, 10-18, в котором указанный по меньшей мере один редкоземельный элемент по существу селективно осаждают, экстрагируют и/или отделяют посредством жидкостной экстракции.
76. Способ по любому из пп. 1-3, 6, 10-18, в котором указанный по меньшей мере один редкоземельный элемент по существу селективно осаждают, экстрагируют и/или отделяют посредством процесса электрохимического извлечения.
77. Способ по любому из пп. 1-3, 6, 10-18, в котором указанное выщелачивание выполняют с помощью HCl под давлением от примерно 5 кПа (изб.) до примерно 850 кПа (изб.)
78. Способ по любому из пп. 1-3, 6, 10-18, в котором указанное выщелачивание выполняют с помощью HCl под давлением от примерно 50 кПа (изб.) до примерно 800 кПа (изб.)
79. Способ по любому из пп. 1-3, 6, 10-18, в котором указанное выщелачивание выполняют с помощью HCl под давлением от примерно 100 кПа (изб.) до примерно 750 кПа (изб.)
80. Способ по любому из пп. 1-3, 6, 10-18, в котором указанное выщелачивание выполняют с помощью HCl под давлением от примерно 150 кПа (изб.) до примерно 700 кПа (изб.)
81. Способ по любому из пп. 1-3, 6, 10-18, в котором
указанное выщелачивание выполняют с помощью HCl под давлением от примерно 200 кПа (изб.) до примерно 600 кПа (изб.)
82. Способ по любому из пп. 1-3, 6, 10-18, в котором указанное выщелачивание выполняют с помощью HCl под давлением от примерно 250 кПа (изб.) до примерно 500 кПа (изб.)
83. Способ по любому из пп. 1-3, 6, 10-18, в котором указанный по меньшей мере один материал выщелачивают с помощью HCl при температуре по меньшей мере 80°C.
84. Способ по любому из пп. 1-3, 6, 10-18, в котором указанный по меньшей мере один материал выщелачивают с помощью HCl при температуре по меньшей мере 90°C.
85. Способ по любому из пп. 1-3, 6, 10-18, в котором указанный по меньшей мере один материал выщелачивают с помощью HCl при температуре по меньшей мере 120°C.
86. Способ по любому из пп. 1-3, 6, 10-18, в котором указанный по меньшей мере один материал выщелачивают с помощью HCl при температуре по меньшей мере 140°C.
87. Способ по любому из пп. 1-3, 6, 10-18, в котором указанный по меньшей мере один материал выщелачивают с помощью HCl при температуре от примерно 100°C до примерно 110°C.
88. Способ по любому из пп. 1-3, 6, 10-18, в котором указанный по меньшей мере один материал выщелачивают с помощью HCl при температуре от примерно 140°C до примерно 175°C.
89. Способ по любому из пп. 1-3, 6, 10-18, в котором указанная HCl имеет концентрацию примерно 6 M.
90. Способ по любому из пп. 1-3, 6, 10-18, в котором указанная HCl имеет концентрацию от примерно 18 до примерно 32 мас.%.
91. Способ по любому из пп. 1-3, 6, 10-18, в котором указанная HCl имеет концентрацию от примерно 15 до примерно 45 мас.%.
92. Способ по любому из пп. 1-3, 6, 10-18, дополнительно включающий по меньшей мере одну стадию из:
по меньшей мере частичного удаления по меньшей мере одного иона металла из указанного продукта выщелачивания посредством образования в существенной степени комплекса указанного по меньшей мере одного иона металла с экстрагирующим агентом;
селективного осаждения указанного по меньшей мере одного иона металла; и
по меньшей мере частичного удаления указанного по меньшей мере одного иона металла из указанного продукта выщелачивания посредством образования в существенной степени комплекса указанного по меньшей мере одного иона металла с другим экстрагирующим агентом.
3
93. Способ по любому из пп. 1-3, 6, 10-18, в котором указанный ион первого металла содержит по меньшей мере один ион алюминия, который осаждают в форме AlCl в кристаллизаторе посредством барботирования газообразного HCl, так чтобы по меньшей мере частично удалить его из указанного продукта выщелачивания.
2
3
94. Способ по любому из пп. 1-3, 6, 10-18, в котором указанный ион второго металла содержит по меньшей мере один ион железа, который осаждают в форме FeO посредством гидролиза, так чтобы по меньшей мере частично удалить его из указанной композиции.
95. Способ по любому из пп. 1-3, 6, 10-18, в котором указанный ион первого металла содержит по меньшей мере один ион алюминия, и в котором, после по существу селективного удаления из указанного продукта выщелачивания, указанный ион первого металла очищают посредством образования комплекса указанного по меньшей мере одного иона алюминия с экстрагирующим агентом, так чтобы получить комплекс, отделения указанной комплексной формы водной композиции и осаждения указанного по меньшей мере одного иона алюминия.
96. Способ по п. 95, в котором указанный экстрагирующий агент является бис(2,4,4-триметилпентил)фосфиновой кислотой.
97. Способ по любому из пп. 1-3, 6, 10-18, в котором указанный ион первого металла содержит по меньшей мере один ион алюминия, и в котором указанный ион второго металла содержит по меньшей мере один ион железа.
2
3
98. Способ по п. 5, в котором после указанного удаления указанного осажденного FeO, указанный щелок, содержащий указанный по меньшей мере один редкоземельный элемент, рециркулируют для дополнительного концентрирования посредством применения в осаждении указанного иона первого металла.
2
3
3
99. Способ по п. 5, в котором после указанного удаления указанного осажденного FeO, указанный щелок, содержащий указанный по меньшей мере один редкоземельный элемент, рециркулируют для дополнительного концентрирования посредством применения в осаждении указанного иона первого металла в форме AlCl.
3
2
100. Способ по любому из пп. 1-3, 6, 10-18, в котором указанный ион второго металла содержит по меньшей мере один ион железа, который осаждают в форме Fe(OH), Fe(OH), геотита, гематита и ярозита, их гидратов или их смесей.
3
101. Способ по любому из пп. 1-3, 6, 10-18, в котором указанный ион первого металла содержит по меньшей мере один ион алюминия, который осаждают в форме Al(OH) или его гидратов.
102. Способ по любому из пп. 1-3, 6, 10-18, в котором указанный по меньшей мере один материал является алюминийсодержащим материалом.
103. Способ по п. 102, в котором указанный алюминийсодержащий материал выбран из глин.
104. Способ по п. 102, в котором указанный алюминийсодержащий материал выбран из аргиллита, мадстоуна, берилла, криолита, граната, шпинели, боксита и их смесей.
105. Способ по п. 102, в котором указанный алюминийсодержащий материал является аргиллитом.
106. Способ по п. 102, в котором указанный алюминийсодержащий материал является красным шламом.
107. Способ по любому из пп. 1, 2, 17, 18, 21-26, 28, 30-32, 34-37, 39-42, 47-50, 52-53, и 56-59, в котором указанный по меньшей мере один материал является никельсодержащей рудой.
108. Способ по любому из пп. 1, 2, 17, 18, 21-26, 28, 30-32, 34-37, 39-42, 47-50, 52-53, и 56-59, в котором указанный по меньшей мере один материал является никельсодержащей рудой, которая является никколитом, камаситом, таенитом, лимонитом, гарниеритом, латеритом или пентландитом.
109. Способ по любому из пп. 1, 2, 17, 18, 21-26, 28, 30-32, 34-37, 39-42, 47-50, 52-53, и 56-59, в котором указанный по меньшей мере один материал является цинксодержащей рудой.
110. Способ по любому из пп. 1, 2, 17, 18, 21-26, 28, 30-32, 34-37, 39-42, 47-50, 52-53, и 56-59, в котором указанный по меньшей мере один материал является цинксодержащей рудой, которая выбрана из смитсонита, вариканита, сфалерита и их смесей.
111. Способ по любому из пп. 1, 2, 17, 18, 21-26, 28, 30-32, 34-37, 39-42, 47-50, 52-53, и 56-59, в котором указанный по меньшей мере один материал является медьсодержащей рудой.
112. Способ по любому из пп. 1, 2, 17, 18, 21-26, 28, 30-32, 34-37, 39-42, 47-50, 52-53, и 56-59, в котором указанный по меньшей мере один материал является медьсодержащей рудой, которая выбрана из медьсодержащих оксидных руд.
113. Способ по любому из пп. 1, 2, 17, 18, 21-26, 28, 30-32, 34-37, 39-42, 47-50, 52-53, и 56-59, в котором указанный по меньшей мере один материал является медьсодержащей рудой, которая выбрана из халькопирита, халькоцита, ковеллита, борнита, тетраэдрита, малахита, азурита, куприта, хризоколлы и их смесей.
114. Способ по любому из пп. 1, 2, 17, 18, 21-26, 28, 30-32, 34-37, 39-42, 47-50, 52-53, и 56-59, в котором указанный по меньшей мере один материал является титансодержащей рудой.
115. Способ по любому из пп. 1, 2, 17, 18, 21-26, 28, 30-32, 34-37, 39-42, 47-50, 52-53, и 56-59, в котором указанный по меньшей мере один материал является титансодержащей рудой, которая выбрана из экандрюсита, гейкилита, пирофанита, ильменита и их смесей.
116. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл выбран из In, Zr, Li и Ga, и твердое вещество, и отделение указанного продукта выщелачивания от указанного твердого вещества;
по существу селективное удаление указанного иона первого металла из указанного продукта выщелачивания, с получением тем самым композиции, содержащей указанный ион второго металла и указанный по меньшей мере один редкоземельный элемент и/или указанный по меньшей мере один редкий металл, выбранный из In, Zr, Li и Ga;
по существу селективное по меньшей мере частичное удаление указанного иона второго металла из указанной композиции, с получением тем самым щелока, содержащего указанный по меньшей мере один редкоземельный элемент и/или указанный по меньшей мере один редкий металл, выбранный из In, Zr, Li и Ga; и
по существу селективное удаление указанного по меньшей мере одного редкоземельного элемента и/или указанного по меньшей мере одного редкого металла, выбранного из In, Zr, Li и Ga, из указанного щелока, где указанный щелок подвергают реакционному взаимодействию с первым экстрагирующим агентом, который содержит трибутилфосфат, для того чтобы по существу селективно экстрагировать из него галлий, с получением тем самым раствора, не содержащего Ga, и раствора экстрагированного галлия, и отделение указанных растворов один от другого.
117. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по существу селективное удаление указанного иона первого металла из указанного продукта выщелачивания, с получением тем самым композиции, содержащей указанный ион второго металла и указанный по меньшей мере один редкоземельный элемент и/или указанный по меньшей мере один редкий металл, выбранный из In, Zr, Li и Ga;
по существу селективное по меньшей мере частичное удаление указанного иона второго металла из указанной композиции, с получением тем самым щелока, содержащего указанный по меньшей мере один редкоземельный элемент и/или указанный по меньшей мере один редкий металл, выбранный из In, Zr, Li и Ga;
по существу селективное удаление указанного по меньшей мере одного редкоземельного элемента и/или указанного по меньшей мере одного редкого металла, выбранного из In, Zr, Li и Ga, из указанного щелока, где указанный щелок подвергают реакционному взаимодействию с первым экстрагирующим агентом для того, чтобы по существу селективно экстрагировать из него галлий, с получением тем самым раствора, не содержащего Ga, и раствор экстрагированного галлия, и отделение указанных растворов один от другого; и
реакционное взаимодействие указанного раствора, не содержащего Ga, с осаждающим агентом для осаждения по меньшей мере одного редкоземельного элемента, присутствующего в указанном растворе, не содержащем Ga, с получением тем самым осадка, содержащего указанный по меньшей мере один редкоземельный элемент, и извлечение указанного осадка посредством разделения твердой фазы и жидкости.
118. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
3
по существу селективное удаление указанного иона первого металла из указанного продукта выщелачивания, с получением тем самым композиции, содержащей указанный ион второго металла и указанный по меньшей мере один редкоземельный элемент и/или указанный по меньшей мере один редкий металл, выбранный из In, Zr, Li и Ga, где указанный ион первого металла является по меньшей мере одним ионом алюминия и по существу селективно удаляется из указанного продукта выщелачивания посредством по существу селективного осаждения его в форме AlCl, и удаления его из продукта выщелачивания посредством выполнения разделения твердой фазы и жидкости;
по существу селективное по меньшей мере частичное удаление указанного иона второго металла из указанной композиции, с получением тем самым щелока, содержащего указанный по меньшей мере один редкоземельный элемент и/или указанный по меньшей мере один редкий металл, выбранный из In, Zr, Li и Ga; и
по существу селективное удаление указанного по меньшей мере одного редкоземельного элемента и/или по меньшей мере одного редкого металла, выбранного из In, Zr, Li и Ga, из указанного щелока.
119. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по существу селективное удаление указанного иона первого металла из указанного продукта выщелачивания, с получением тем самым композиции, содержащей указанный ион второго металла и указанный по меньшей мере один редкоземельный элемент и/или указанный по меньшей мере один редкий металл, выбранный из In, Zr, Li и Ga; и
2
3
2
3
по существу селективное по меньшей мере частичное удаление указанного иона второго металла из указанной композиции, с получением тем самым щелока, содержащего указанный по меньшей мере один редкоземельный элемент и/или указанный по меньшей мере один редкий металл, выбранный из In, Zr, Li и Ga, где указанный ион второго металла является по меньшей мере одним ионом железа и по существу селективно удаляется из указанной композиции посредством выполнения гидролиза, так чтобы превратить указанный по меньшей мере один ион железа в FeO, и удаления указанного осажденного FeO из указанной композиции посредством выполнения разделения твердой фазы и жидкости, с получением тем самым указанного щелока, содержащего указанный по меньшей мере один редкоземельный элемент и/или указанный по меньшей мере один редкий металл, выбранный из In, Zr, Li и Ga, из указанного щелока,
по существу селективное удаление указанного по меньшей мере одного редкоземельного элемента и/или по меньшей мере одного редкого металла, выбранного из In, Zr, Li и Ga, из указанного щелока.
120. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по существу селективное удаление указанного иона первого металла из указанного продукта выщелачивания, с получением тем самым композиции, содержащей указанный ион второго металла и указанный по меньшей мере один редкоземельный элемент и/или указанный по меньшей мере один редкий металл, выбранный из In, Zr, Li и Ga;
по существу селективное по меньшей мере частичное удаление указанного иона второго металла из указанной композиции, с получением тем самым щелока, содержащего указанный по меньшей мере один редкоземельный элемент и/или указанный по меньшей мере один редкий металл, выбранный из In, Zr, Li и Ga;
по существу селективное удаление указанного по меньшей мере одного редкоземельного элемента и/или по меньшей мере одного редкого металла, выбранного из In, Zr, Li и Ga, из указанного щелока, где указанный по меньшей мере один редкоземельный элемент и/или указанный по меньшей мере один редкий металл, выбранный из In, Zr, Li и Ga, по существу селективно экстрагируют из указанного щелока посредством жидкостной экстракции и посредством использования:
бис(2,4,4-триметилпентил)монотиофосфиновой кислоты);
алкилфосфата;
трибутилфосфата;
октилфенилфосфата, или
моно-2-этилгексилового эфира 2-этилгексилфосфоновой кислоты и толуола.
121. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по существу селективное удаление указанного иона первого металла из указанного продукта выщелачивания, с получением тем самым композиции, содержащей указанный ион второго металла и указанный по меньшей мере один редкоземельный элемент и/или указанный по меньшей мере один редкий металл, выбранный из In, Zr, Li и Ga;
по существу селективное по меньшей мере частичное удаление указанного иона второго металла из указанной композиции, с получением тем самым щелока, содержащего указанный по меньшей мере один редкоземельный элемент и/или указанный по меньшей мере один редкий металл, выбранный из In, Zr, Li и Ga;
3
3
2
3
по существу селективное удаление указанного по меньшей мере одного редкоземельного элемента и/или указанного по меньшей мере одного редкого металла, выбранного из In, Zr, Li и Ga, из указанного щелока, где указанный по меньшей мере один редкоземельный элемент и/или указанный по меньшей мере один редкий металл, выбранный из In, Zr, Li и Ga, по существу селективно экстрагируют из указанного щелока посредством жидкостной экстракции, где указанный щелок содержит GaCl, и где указанный щелок подвергают реакционному взаимодействию с экстрагирующим агентом для того, чтобы по существу селективно экстрагировать из него галлий, с получением тем самым раствора, не содержащего Ga, и раствора экстрагированного галлия, и отделение указанных растворов один от другого, где указанный экстрагированный GaCl затем осаждают и после этого превращают в GaO.
122. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по существу селективное удаление указанного иона первого металла из указанного продукта выщелачивания, с получением тем самым композиции, содержащей указанный ион второго металла и указанный по меньшей мере один редкоземельный элемент и/или указанный по меньшей мере один редкий металл, выбранный из In, Zr, Li и Ga;
по существу селективное по меньшей мере частичное удаление указанного иона второго металла из указанной композиции, с получением тем самым щелока, содержащего указанный по меньшей мере один редкоземельный элемент и/или указанный по меньшей мере один редкий металл, выбранный из In, Zr, Li и Ga;
3
по существу селективное удаление указанного по меньшей мере одного редкоземельного элемента и/или указанного по меньшей мере одного редкого металла, выбранного из In, Zr, Li и Ga, из указанного щелока, где указанный по меньшей мере один редкоземельный элемент и/или указанный по меньшей мере один редкий металл, выбранный из In, Zr, Li и Ga, по существу селективно экстрагируют из указанного щелока посредством жидкостной экстракции, где указанный щелок содержит GaCl, и где указанный щелок подвергают реакционному взаимодействию с экстрагирующим агентом для того, чтобы по существу селективно экстрагировать из него галлий, с получением тем самым раствора, не содержащего Ga, и раствора экстрагированного галлия, и отделение указанных растворов один от другого, где раствор, не содержащий Ga, затем подвергают реакционному взаимодействию с другим экстрагирующим агентом для того, чтобы по существу селективно экстрагировать из него церий, с получением тем самым раствора, не содержащего Ce, и раствора экстрагированного церия, и отделяют указанные растворы один от другого.
123. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по существу селективное удаление указанного иона первого металла из указанного продукта выщелачивания, с получением тем самым композиции, содержащей указанный ион второго металла и указанный по меньшей мере один редкоземельный элемент и/или указанный по меньшей мере один редкий металл, выбранный из In, Zr, Li и Ga;
по существу селективное по меньшей мере частичное удаление указанного иона второго металла из указанной композиции, с получением тем самым щелока, содержащего указанный по меньшей мере один редкоземельный элемент и/или указанный по меньшей мере один редкий металл, выбранный из In, Zr, Li и Ga;
по существу селективное удаление указанного по меньшей мере одного редкоземельного элемента и/или по меньшей мере одного редкого металла, выбранного из In, Zr, Li и Ga, из указанного щелока, где указанный по меньшей мере один редкоземельный элемент и/или указанный по меньшей мере один редкий металл, выбранный из In, Zr, Li и Ga, по существу селективно осаждают, экстрагируют и/или отделяют посредством адсорбции на активированном угле, необязательно модифицированном трибутилфосфатом, или на полиэфируретановой пене (PUF).
124. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по меньшей мере частичное удаление указанного иона второго металла из указанного продукта выщелачивания посредством по существу селективного осаждения указанного иона второго металла за счет реагирования указанного продукта выщелачивания с основанием для того, чтобы получить водную композицию, обогащенную указанным ионом первого металла, содержащую указанный по меньшей мере один редкоземельный элемент и/или указанный по меньшей мере один редкий металл, выбранный из In, Zr, Li и Ga, и осадок, и удаление указанного осадка из указанной композиции;
по существу селективное экстрагирование указанного иона первого металла из указанной водной композиции посредством мембраны из полых волокон или посредством жидкостной экстракции, и удаление указанного экстрагированного иона первого металла, с получением тем самым водной композиции, обедненной указанным ионом первого металла и содержащей указанный по меньшей мере один редкоземельный элемент и/или указанный по меньшей мере один редкий металл, выбранный из In, Zr, Li и Ga; и
по существу селективное удаление указанного по меньшей мере одного редкоземельного элемента и/или указанного по меньшей мере одного редкого металла, выбранного из In, Zr, Li и Ga, из указанной водной композиции.
125. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl для того, чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по меньшей мере частичное удаление указанного иона второго металла из указанного продукта выщелачивания посредством по существу селективного образования комплекса указанного иона второго металла с экстрагирующим агентом, так чтобы получить водную композицию, обогащенную указанным ионом первого металла и содержащую указанный по меньшей мере один редкоземельный элемент и/или указанный по меньшей мере один редкий металл, выбранный из In, Zr, Li и Ga;
очистку указанной водной композиции посредством по существу селективного осаждения указанного иона первого металла, с получением тем самым другой композиции, содержащей указанный по меньшей мере один редкоземельный элемент и/или указанный по меньшей мере один редкий металл, выбранный из In, Zr, Li и Ga, и другого осадка, удаление указанного осадка из указанной композиции; и
по существу селективное удаление указанного по меньшей мере одного редкоземельного элемента и/или указанного по меньшей мере одного редкого металла, выбранного из In, Zr, Li и Ga, из указанной композиции.
126. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания и остаток из твердого вещества, и отделение указанного продукта выщелачивания от указанного остатка из твердого вещества;
по меньшей мере частичное удаление указанного иона второго металла из указанного продукта выщелачивания посредством по существу селективного образования комплекса указанного иона второго металла с экстрагирующим агентом, так чтобы получить водную композицию, обогащенную указанным ионом первого металла и содержащую указанный по меньшей мере один редкоземельный элемент и/или указанный по меньшей мере один редкий металл, выбранный из In, Zr, Li и Ga;
по существу селективное экстрагирование указанного иона первого металла из указанной водной композиции, обогащенной указанным ионом первого металла, посредством мембраны из полых волокон или посредством жидкостной экстракции, и удаление указанного экстрагированного иона первого металла, с получением тем самым водной композиции, обедненной указанным ионом первого металла и содержащей
указанный по меньшей мере один редкоземельный элемент и/или указанный по меньшей мере один редкий металл, выбранный из In, Zr, Li и Ga; и
по существу селективное экстрагирование указанного по меньшей мере одного редкоземельного элемента и/или указанного по меньшей мере одного редкого металла, выбранного из In, Zr, Li и Ga, из указанной водной композиции, обедненной указанным ионом первого металла.
127. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания и остаток из твердого вещества, и отделение указанного продукта выщелачивания от указанного остатка из твердого вещества;
3
по меньшей мере частичное удаление указанного иона первого металла из указанного продукта выщелачивания посредством по существу селективного осаждения указанного иона первого металла, так чтобы получить водную композицию, обогащенную указанным ионом второго металла и содержащую указанный по меньшей мере один редкоземельный элемент и/или указанный по меньшей мере один редкий металл, выбранный из In, Zr, Li и Ga, и осадок, и удаление указанного осадка из указанной композиции, где указанный ион первого металла содержит по меньшей мере один ион алюминия, который осаждают в форме AlCl посредством барботирования газообразного HCl;
по существу селективное осаждение указанного иона второго металла из указанной водной композиции, обогащенной указанным ионом второго металла, и удаление из нее указанного осадка, с получением тем самым водной композиции, обедненной указанным ионом второго металла и содержащей указанный по меньшей мере один редкоземельный элемент и/или указанный по меньшей мере один редкий металл, выбранный из In, Zr, Li и Ga; и
по существу селективное экстрагирование указанного по меньшей мере одного редкоземельного элемента и/или указанного по меньшей мере одного редкого металла, выбранного из In, Zr, Li и Ga, из водной композиции, обедненной указанным ионом второго металла.
128. Способ извлечения по меньшей мере одного редкоземельного элемента и/или по меньшей мере одного редкого
металла, выбранного из In, Zr, Li и Ga, из по меньшей мере одного материала, включающий:
выщелачивание указанного по меньшей мере одного материала с помощью HCl, так чтобы получить продукт выщелачивания и остаток из твердого вещества, и отделение указанного продукта выщелачивания от указанного остатка из твердого вещества;
по меньшей мере частичное удаление указанного иона первого металла из указанного продукта выщелачивания посредством по существу селективного осаждения указанного иона первого металла, так чтобы получить водную композицию, обогащенную указанным ионом второго металла и содержащую указанный по меньшей мере один редкоземельный элемент и/или указанный по меньшей мере один редкий металл, выбранный из In, Zr, Li и Ga, и осадок, и удаление указанного осадка из указанной композиции;
2
3
по существу селективное осаждение указанного иона второго металла из указанной водной композиции, обогащенной указанным ионом второго металла, и удаление из нее указанного осадка, с получением тем самым водной композиции, обедненной указанным ионом второго металла и содержащей указанный по меньшей мере один редкоземельный элемент и/или указанный по меньшей мере один редкий металл, выбранный из In, Zr, Li и Ga, где указанный ион второго металла содержит по меньшей мере один ион железа, который осаждают в форме FeO посредством гидролиза; и
по существу селективное экстрагирование указанного по меньшей мере одного редкоземельного элемента и/или указанного по меньшей мере одного редкого металла, выбранного из In, Zr, Li и Ga, из водной композиции, обедненной указанным ионом второго металла.
129. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и остаток из твердого вещества, и отделение указанного продукта выщелачивания от указанного остатка из твердого вещества;
по меньшей мере частичное удаление указанного иона второго металла из указанного продукта выщелачивания посредством по существу селективного осаждения указанного иона второго металла за счет реагирования указанного продукта выщелачивания с основанием, так чтобы получить водную композицию, обогащенную указанным ионом первого металла, содержащую указанный по меньшей мере один редкоземельный элемент и/или указанный по меньшей мере один редкий металл, выбранный из In, Zr, Li и Ga, и осадок, и удаление указанного осадка из указанной композиции;
очистку указанной водной композиции посредством по существу селективного осаждения указанного иона первого металла, с получением тем самым другой композиции, содержащей указанный по меньшей мере один редкоземельный элемент и/или указанный по меньшей мере один редкий металл, выбранный из In, Zr, Li и Ga, и другой осадок, удаление указанного осадка из указанной композиции, где указанный ион первого металла содержит по меньшей мере один ион алюминия, и где указанную водную композицию, обогащенную указанным ионом первого металла, дополнительно очищают посредством образования комплекса указанного по меньшей мере одного иона алюминия с экстрагирующим агентом, так чтобы получить комплекс, отделения указанного комплекса от указанной композиции и осаждения указанного по меньшей мере одного иона алюминия; и
по существу селективное экстрагирование указанного по меньшей мере одного редкоземельного элемента и/или указанного по меньшей мере одного редкого металла, выбранного из In, Zr, Li и Ga, из указанной композиции.
130. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить продукт выщелачивания, содержащий ион первого металла, ион второго металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по существу селективное удаление указанного иона первого металла из указанного продукта выщелачивания, с получением тем самым композиции, содержащей указанный ион второго металла и указанный по меньшей мере один редкоземельный элемент и/или указанный по меньшей мере один редкий металл, выбранный из In, Zr, Li и Ga;
3
2
3
3
2
3
по существу селективное по меньшей мере частичное удаление указанного иона второго металла из указанной композиции, с получением тем самым щелока, содержащего указанный по меньшей мере один редкоземельный элемент и/или указанный по меньшей мере один редкий металл, выбранный из In, Zr, Li и Ga, где указанный ион второго металла является по меньшей мере одним ионом железа и по существу селективно удаляется из указанной композиции посредством проведения гидролиза, так чтобы превратить указанный по меньшей мере один ион железа в Fe(OH) и/или FeO, и удаления указанного осажденного Fe(OH) и/или FeO из указанной композиции посредством выполнения разделения твердой фазы и жидкости, с получением тем самым указанного щелока, содержащего указанный по меньшей мере один редкоземельный элемент и/или указанный по меньшей мере один редкий металл, выбранный из In, Zr, Li и Ga; и
по существу селективное удаление указанного по меньшей мере одного редкоземельного элемента и/или указанного по меньшей мере одного редкого металла, выбранного из In, Zr, Li и Ga, из указанного щелока,
3
2
3
3
где после указанного удаления указанного осажденного Fe(OH) и/или FeO указанный щелок, содержащий указанный по меньшей мере один редкоземельный элемент и/или указанный по меньшей мере один редкий металл, выбранный из In, Zr, Li и Ga, рециркулируют для дополнительного концентрирования путем использования в осаждении указанного иона первого металла, который является по меньшей мере одним ионом алюминия в форме AlCl.
131. Способ извлечения по меньшей мере одного редкоземельного элемента и/или по меньшей мере одного редкого металла, выбранного из In, Zr, Li и Ga, из аргиллита, включающий:
выщелачивание указанного аргиллита по меньшей мере одной кислотой, так чтобы получить продукт выщелачивания, содержащий по меньшей мере один ион металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по существу селективное удаление указанного по меньшей мере одного иона металла из указанного продукта выщелачивания и, необязательно, получение осадка; и
по существу селективное удаление указанного по меньшей мере одного редкоземельного элемента и/или по меньшей мере одного редкого металла, выбранного из In, Zr, Li и Ga, из указанного продукта выщелачивания и/или указанного осадка.
132. Способ извлечения по меньшей мере одного редкоземельного элемента и/или по меньшей мере одного редкого металла, выбранного из In, Zr, Li и Ga, из по меньшей мере одного материала, включающий:
выщелачивание указанного по меньшей мере одного материала с помощью HCl, так чтобы получить указанный продукт выщелачивания, содержащий ион первого металла, ион второго металла и указанный по меньшей мере один редкоземельный элемент и/или по меньшей мере один редкий металл, выбранный из In, Zr, Li и Ga, и твердое вещество, и отделение указанного продукта выщелачивания от указанного твердого вещества;
по существу селективное удаление указанного иона второго металла из указанного продукта выщелачивания, с получением тем самым композиции, содержащей ион первого металла и указанный по меньшей мере один редкоземельный элемент и/или указанный по меньшей мере один редкий металл, выбранный из In, Zr, Li и Ga, где указанный ион второго металла содержит по меньшей мере один ион железа, который по существу селективное осаждается при основных условиях, в которых pH составляет по меньшей мере 10; и
по существу селективное по меньшей мере частичное удаление указанного иона первого металла из указанной композиции, с получением тем самым щелока, содержащего указанный по меньшей мере один редкоземельный элемент и/или по меньшей мере один редкий металл, выбранный из In, Zr, Li и Ga.
133. Способ по п. 132, в котором указанная величина pH составляет по меньшей мере 11.
134. Способ по п. 132, в котором указанная величина pH составляет по меньшей мере 12.
135. Способ по п. 132, в котором указанная величина pH составляет от примерно 10,8 до примерно 11,2.
136. Способ по п. 132, в котором указанная величина pH составляет от примерно 11,5 до примерно 12,5.
137. Способ по п. 132, в котором указанная величина pH находится между 11 и 12.
138. Способ по п. 132, в котором указанное выщелачивание выполняют при pH от примерно 0,5 до примерно 2,5, затем указанный ион второго металла осаждают при pH по меньшей мере 10, затем указанный ион первого металла осаждают при pH от примерно 8 до примерно 9, и затем по меньшей мере один ион скандия осаждают при pH от примерно 7 до примерно 8.
139. Способ по п. 132, в котором указанное выщелачивание выполняют при pH от примерно 0,5 до примерно 1,5, затем указанный ион второго металла осаждают при pH по меньшей мере примерно 10,5, затем указанный ион первого металла осаждают при pH от примерно 8 до примерно 9, и затем по меньшей мере один ион скандия осаждают при pH от примерно 7 до примерно 8.
140. Способ по п. 132, в котором указанное выщелачивание выполняют при pH от примерно 0,5 до примерно 1,5, затем указанный ион второго металла осаждают при pH по меньшей мере примерно 11, затем указанный ион первого металла осаждают при pH от примерно 8 до примерно 9, и затем по меньшей мере один ион скандия осаждают при pH от примерно 7 до примерно 8.
141. Способ по любому одному из пп. 132-140, в котором указанный ион первого металла является по меньшей мере одним ионом алюминия, и указанный ион второго металла является по меньшей мере одним ионом железа.
142. Способ по п. 132, в котором указанное выщелачивание выполняют при pH от примерно 0,5 до примерно 2,5, затем указанный ион второго металла осаждают при pH по меньшей мере 10, затем указанный ион первого металла осаждают при pH от примерно 8 до примерно 9, и затем указанный по меньшей мере один редкоземельный элемент по существу селективно экстрагируют.
143. Способ по п. 132, в котором указанное выщелачивание выполняют при pH от примерно 0,5 до примерно 1,5, затем указанный ион второго металла осаждают при pH по меньшей мере примерно 10,5, затем указанный ион первого металла осаждают при pH от примерно 8 до примерно 9, и затем указанный по меньшей мере один редкоземельный элемент по существу селективно экстрагируют.
144. Способ по п. 132, в котором указанное выщелачивание выполняют при pH от примерно 0,5 до примерно 1,5, затем указанный ион второго металла осаждают при pH по меньшей мере примерно 11, затем указанный ион первого металла осаждают при pH от примерно 8 до примерно 9, и затем указанный по меньшей мере один редкоземельный элемент по существу селективно экстрагируют.
145. Способ по любому одному из пп. 132-140, дополнительно включающий по существу селективное экстрагирование указанного по меньшей мере одного редкоземельного элемента и/или по меньшей мере одного редкого металла, выбранного из In, Zr, Li и Ga, из указанного щелока.
3
2
146. Способ по любому одному из пп. 132-140, в котором указанный ион второго металла содержит по меньшей мере один ион железа, который осаждают в форме Fe(OH), Fe(OH), геотита, гематита и ярозита, их гидратов или их смесей.
3
147. Способ по любому из пп. 132-140, в котором указанный ион первого металла содержит по меньшей мере один ион алюминия, который осаждают в форме Al(OH) или его гидратов.
148. Способ извлечения по меньшей мере одного редкоземельного элемента и/или по меньшей мере одного редкого металла, выбранного из In, Zr, Li и Ga, из красного шлама, включающий:
выщелачивание указанного красного шлама по меньшей мере одной кислотой, так чтобы получить продукт выщелачивания, содержащий по меньшей мере один ион титана, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества;
по существу селективное удаление указанного по меньшей мере одного иона титана из указанного продукта выщелачивания и, необязательно, получение осадка; и
по существу селективное удаление указанного по меньшей мере одного редкоземельного элемента и/или по меньшей мере одного редкого металла, выбранного из In, Zr, Li и Ga, из указанного продукта выщелачивания и/или указанного осадка.
2
4
3
149. Способ по п. 148, в котором выщелачивание выполняют с использованием кислоты, выбранной из HCl, HSO, HNO и их смесей.
2
4
150. Способ по п. 148, в котором указанной кислотой является HSO.
151. Способ по любому из пп. 148-150, в котором указанный по меньшей мере один ион титана по существу селективно удаляют посредством экстрагирующего агента.
152. Способ по любому из пп. 148-150, в котором указанный способ включает по существу селективное удаление циркония.
153. Способ по п. 152, в котором указанный цирконий по существу селективно удаляют посредством экстрагирующего агента.
154. Способ по любому из пп. 148-150, 153, в котором указанный способ включает по существу селективное удаление скандия.
155. Способ по п. 154, в котором указанный скандий по существу селективно удаляют посредством экстрагирующего агента.
156. Способ по п. 155, в котором указанный экстрагирующий агент выбирают из ди-(2-этилгексил)фосфорной кислоты, ди-(2-этилгексил)фосфиновой кислоты, моно-2-этилгексилового эфира 2-этилгексилфосфоновой кислоты, октилфенилфосфата, трибутилфосфата и их смесей.
157. Способ по п. 155, в котором указанный экстрагирующий агент выбирают из ди-(2-этилгексил)фосфорной кислоты, трибутилфосфата и их смеси.
3
158. Способ по п. 154, дополнительно включающий осаждение указанного скандия в форме Sc(OH) или его гидратов.
2
3
159. Способ по п. 154, дополнительно включающий превращение указанного экстрагированного скандия в ScO.
160. Способ извлечения по меньшей мере одного редкоземельного элемента и/или по меньшей мере одного редкого металла, выбранного из In, Zr, Li и Ga, из красного шлама, включающий:
выщелачивание указанного красного шлама по меньшей мере одной кислотой, так чтобы получить продукт выщелачивания, содержащий по меньшей мере один ион металла, указанный по меньшей мере один редкоземельный элемент и/или указанный по меньшей мере один редкий металл, выбранный из In, Zr, Li и Ga, и твердое вещество, и отделение указанного продукта выщелачивания от указанного твердого вещества,
по существу селективное удаление указанного по меньшей мере одного иона металла из указанного продукта выщелачивания и, необязательно, получение осадка; и
по существу селективное удаление Zr из указанного продукта выщелачивания и/или указанного осадка.
2
4
3
161. Способ по п. 160, в котором выщелачивание выполняют с использованием кислоты, выбранной из HCl, HSO, HNO и их смесей.
2
4
162. Способ по п. 160, в котором указанной кислотой является HSO.
163. Способ по пп. 160, 161 или 162, в котором указанный по меньшей мере один ион металла является по меньшей мере одним ионом цинка, по меньшей мере одним ионом меди, по меньшей мере одним ионом никеля, по меньшей мере одним ионом титана или по меньшей мере одним ионом железа.
164. Способ по п. 163, в котором указанный по меньшей мере один ион металла по существу селективно удаляют посредством экстрагирующего агента.
165. Способ по любому из пп. 160, 161, 162 или 164, в котором указанный цирконий по существу селективно удаляют посредством экстрагирующего агента.
166. Способ по любому из пп. 160, 161, 162 или 164, в котором указанный способ включает по существу селективное удаление скандия.
167. Способ по п. 166, в котором указанный скандий по существу селективно удаляют посредством экстрагирующего агента.
168. Способ по п. 167, в котором указанный экстрагирующий агент выбирают из ди-(2-этилгексил)фосфорной кислоты, ди-(2-этилгексил)фосфиновой кислоты, моно-2-этилгексилового эфира 2-этилгексилфосфоновой кислоты, октилфенилфосфата, трибутилфосфата и их смеси.
169. Способ по п. 167, в котором указанный экстрагирующий агент выбирают из ди-(2-этилгексил)фосфорной кислоты, трибутилфосфата и их смеси.
3
170. Способ по п. 166, дополнительно включающий осаждение указанного скандия, который осаждают в форме Sc(OH) или его гидратов.
2
3
171. Способ по п. 166, дополнительно включающий превращение указанного экстрагированного скандия в ScO.